(57)【要約】【課題】  湿潤状態における接着物性が良好で、保管安定性が良好であるクロロプレンラテックスを提供する。【解決手段】  クロロプレンラテックス１００重量部中に、カルボン酸のアルカリ金属塩の乳化剤を０．５〜３．０重量部、及びＨＬＢ値が１１〜１８である下記一般式（１）で表されるノニオン系乳化剤を０．１〜０．５重量部含むことを特徴とするクロロプレンラテックス。        Ｒ−Ｏ（ＣＨ２ＣＸＨＯ）ｎＨ        （１）（式中、Ｒは炭素数が９〜１１の整数で分岐を有さないアルキル基であり、かつｎはＨＬＢが１１〜２０となる整数、もしくは、Ｒは炭素数が１２〜１６の整数で分岐を有さないアルキル基であり、かつｎはＨＬＢが１４〜２０となる整数を、Ｘは水素又は炭素数１〜２のアルキル鎖を表す）【選択図】    なし【特許請求の範囲】
【請求項１】
クロロプレンラテックス１００重量部中に、カルボン酸のアルカリ金属塩の乳化剤を０．５〜３．０重量部、及びＨＬＢ値が１１〜１８である下記一般式（１）で表されるノニオン系乳化剤を０．１〜０．５重量部含むことを特徴とするクロロプレンラテックス。
Ｒ−Ｏ（ＣＨ２ＣＸＨＯ）ｎＨ        （１）
（式中、Ｒは炭素数が９〜１１の整数で分岐を有さないアルキル基であり、かつｎはＨＬＢが１１〜２０となる整数、もしくは、Ｒは炭素数が１２〜１６の整数で分岐を有さないアルキル基であり、かつｎはＨＬＢが１４〜２０となる整数を、Ｘは水素又は炭素数１〜２のアルキル鎖を表す）
【請求項２】
カルボン酸のアルカリ金属塩の乳化剤が、ロジン酸のアルカリ金属塩であることを特徴とする請求項１に記載のクロロプレンラテックス。
【請求項３】
シリコン系の消泡剤を含まないことを特徴とする請求項１又は２に記載のクロロプレンラテックス。
【請求項４】
カルボン酸のアルカリ金属塩からなる乳化剤の存在下でクロロプレン単量体又はクロロプレン単量体とこの単量体と共重合可能な単量体を重合する際に、単量体１００重量部に対して、カルボン酸のアルカリ金属塩からなる乳化剤を１．０〜１０．０重量部含み、下記一般式（１）で表されるノニオン系乳化剤を、重合の開始から終了までの間に少なくとも１回添加することを特徴とする請求項１又は２に記載のクロロプレンラテックスの製造法。
Ｒ−Ｏ（ＣＨ２ＣＸＨＯ）ｎＨ        （１）
（式中、Ｒは炭素数が９〜１１の整数で分岐を有さないアルキル基であり、かつｎはＨＬＢが１１〜２０となる整数、もしくは、Ｒは炭素数が１２〜１６の整数で分岐を有さないアルキル基であり、かつｎはＨＬＢが１４〜２０となる整数を、Ｘは水素又は炭素数１〜２のアルキル鎖を表す）
【請求項５】
請求項１〜３のいずれかに記載のクロロプレンラテックスを含み、そのｐＨが８．０〜１０．０であることを特徴とする接着剤組成物。
【発明の詳細な説明】
【技術分野】
【０００１】
本発明は、水を乾燥させることなく接着強度を発現するクロロプレンラテックス及びその製造法に関するものである。
【背景技術】
【０００２】
クロロプレンゴム等をベースとした溶剤系接着剤は、その良好な作業性や接着物性から各種用途に用いられてきた。
【０００３】
しかし、使用される有機溶剤は地球環境や作業者の健康に悪影響を与え、時には作業場の火災等を引き起こす危険性を有している。そのため、脱溶剤の要求が高まっている。
【０００４】
脱溶剤化の手法の一つとして、ラテックス系接着剤による代替が考えられている。クロロプレンラテックスとしては各種のものが知られている（例えば、特許文献１〜特許文献４）。
【０００５】
しかし、特許文献１，２に示されるように、ポリビニルアルコール等の水溶性高分子を用いた場合、その保護コロイド性から優れたラテックスの安定性を示す一方で、期待される接着物性が得られず、特に耐水性が低くなった。
【０００６】
また、特許文献３，４に示されるように、ロジン酸の金属塩からなる乳化剤を用いた場合、クロロプレンゴムの保管中における脱塩酸や、接着剤配合の際のｐＨの低下によりラテックスの安定性が低下し、ゴムが析出するなどの問題が生じていた。
【０００７】
この特徴をうまく利用し、グリシンなどのアミノ酸でｐＨを調節し、湿潤状態での接着物性を向上させる方法がある（例えば、特許文献５）。
【０００８】
しかし、湿潤状態とはいえ、接着前に多少の乾燥が必要であり、溶剤系接着剤と比較して作業性が劣る。また、クロロプレンは保管中に脱塩酸するため、それによりｐＨが低下することで安定性が更に低下し、ゴムが析出してしまうなどの問題が生じていた。このｐＨ低下は低温保管する事で抑制できるため、ノニオン乳化剤を使用することで低温保管を可能とする方法がある（例えば特許文献６）しかし、低温で保管ができない場合などはこの方法は利用できない。同様にノニオン系乳化剤を用いる方法として例えば特許文献７があるが、泡立ち抑制のために鉱物油含有消泡剤が必要であった。
【先行技術文献】
【特許文献】
【０００９】
【特許文献１】特開平６−２８７３６０号公報
【特許文献２】特開平１１−３３５４９１号公報
【特許文献３】特公昭５１−３９２６２号公報
【特許文献４】特開昭５１−１３６７３３号公報
【特許文献５】特開２００１−１９９２２号公報
【特許文献６】特開２００９−２１５４１９号公報
【特許文献７】特開２０１２−１２１９７９号公報
【発明の概要】
【発明が解決しようとする課題】
【００１０】
本発明はこの問題点に鑑みてなされたものであり、その目的は、カルボン酸のアルカリ金属塩の乳化剤を含むクロロプレンラテックスについて、湿潤状態における接着強度を向上させて作業性を向上させ、更には泡立ちを抑制し、保管中のｐＨ低下を最小限に抑えるクロロプレンラテックス及びその製造法を提供するものである。
【課題を解決するための手段】
【００１１】
本発明者は、このような背景の下、上記課題を解決するため鋭意検討した結果、カルボン酸のアルカリ金属塩の乳化剤を含むクロロプレンラテックスについて、特定構造を有するノニオン系乳化剤を含有することで湿潤状態における接着強度を向上させて作業性を向上させ、泡立ちを抑制し、更には保管中のｐＨ低下を最小限に抑えることを見出した。即ち、本発明は、カルボン酸のアルカリ金属塩の乳化剤をクロロプレンラテックス１００重量部中に０．５〜３．０重量部及び特定のノニオン系乳化剤を０．１〜０．５重量部含むことを特徴とするクロロプレンラテックス、その製造法並びにそれを含有する接着剤組成物である。
【００１２】
以下、本発明について詳細に説明する。
【００１３】
本発明のクロロプレンラテックスは、カルボン酸のアルカリ金属塩の乳化剤をクロロプレンラテックス１００重量部中に０．５〜３．０重量部及び下記一般式（１）で表されるノニオン系乳化剤を０．１〜０．５重量部を含むものである。
【００１４】
Ｒ−Ｏ（ＣＨ２ＣＸＨＯ）ｎＨ        （１）
（式中、Ｒは炭素数が９〜１１の整数で分岐を有さないアルキル基であり、かつｎはＨＬＢが１１〜２０となる整数、もしくは、Ｒは炭素数が１２〜１６の整数で分岐を有さないアルキル基であり、かつｎはＨＬＢが１４〜２０となる整数を、Ｘは水素又は炭素数１〜２のアルキル鎖を表す）
本発明のクロロプレンラテックスとは、２−クロロ−１，３−ブタジエンであるクロロプレンの単量体を重合して得られたラテックスであり、必要に応じて、クロロプレン単量体と共重合可能な単量体を用いても良い。クロロプレン単量体と共重合可能な単量体としては、例えば、２，３−ジクロロ−１，３ブタジエン、ブタジエン、イソプレン、スチレン、アクリロニトリル、メチルメタクリレート、ヒドロキシエチルメタクリレート、ヒドロキシプロピルメタクリレート、ポリエチレングリコールモノアクリレート、ポリエチレングリコールモノメタクリレート、グリセリンモノメタクリレート、アクリル酸、メタクリル酸、フマル酸、マレイン酸、クロトン酸、シトラコン酸、２−メタクリロイロキシエチルコハク酸等があげられるが、これらを、例えば、クロロプレン単量体１００重量部に対し、２０重量部以下で用いて得られるものがあげられる。
【００１５】
本発明のクロロプレンラテックスは、カルボン酸のアルカリ金属塩の乳化剤を含むことにより、ｐＨ調節により接着物性を向上させることが可能である。この乳化剤の含有量はクロロプレンラテックス１００重量部中に０．５〜３．０重量部であり、更には１．５〜２．７重量部であることが好ましい。ここに、カルボン酸のアルカリ金属塩の乳化剤としては、例えば、ロジン酸のアルカリ金属塩、脂肪酸のアルカリ金属塩、アルケニルコハク酸のアルカリ金属塩、ポリカルボン酸のアルカリ金属塩の高分子化合物等があげられる。アルカリ金属塩としてはリチウム、ナトリウム、カリウム、セシウムなどがあげられる。これらは、１種類でも良く、２種類以上を含んでいても良い。重合安定性及び接着性能の観点から、ロジン酸のアルカリ金属塩が好ましい。
【００１６】
本発明のクロロプレンラテックスに含まれる一般式（１）で表されるノニオン系乳化剤とは、炭素数が９〜１１の整数で分岐を有さないアルキル基を有し、ＨＬＢが１１〜２０、もしくは、炭素数が１２〜１６の整数で分岐を有さないアルキル基を有し、かつＨＬＢが１４〜２０であるポリオキシアルキレン構造を有するノニオン系乳化剤をいい、例えば、ＨＬＢが１１〜２０であるポリオキシエチレンデシルエーテル、ポリオキシプロピレンデシルエーテル、ポリオキシアルキレンイソデシルエーテルや、ＨＬＢが１４〜２０であるポリオキシエチレンラウリルエーテル、ポリオキシプロピレンラウリルエーテル、炭素数が１６以下のポリオキシエチレンアルキルエーテル、炭素数が１６以下のポリオキシプロピレンアルキルエーテル等があげられる。アルキル鎖が１６より長い場合は接着物性が低下し、同様にアルキル鎖以外に芳香族などを含む場合も接着物性が低下する。良好な接着物性を得るためにはその炭素数は１０〜１２が好ましい。ＨＬＢ値が上記範囲より小さい場合は接着物性が向上せず、更に曇点が低く熱に弱いため製造工程上で不具合が生じる可能性がある。接着物性がより向上するため、炭素数が９〜１１の場合はＨＬＢ値が１２〜１７であることが好ましく、更には１４〜１６であることが好ましい。また、炭素数が１２〜１６の場合は、ＨＬＢ値が１５〜１７であることが好ましい。
【００１７】
本発明のクロロプレンラテックスは、一般式（１）で表されるノニオン系乳化剤ラテックス１００重量部中に０．１〜０．５重量部含むことが必要である。０．１重量部未満の場合は、添加の効果がなく、０．５重量部を超える場合は接着物性が低下する。接着物性がより向上するため、０．２〜０．４重量部含むことが好ましい。
【００１８】
本発明のクロロプレンラテックスは、良好な接着物性を得るため、消泡剤を含まない方が好ましい。消泡剤は大きく分けると、ポリエーテや界面活性剤やといった有機系とシリコーン系があるが、特にシリコーン系は消泡効果が高い反面鉱物油などの油分を含むため接着物性が低下する。
【００１９】
本発明のクロロプレンラテックスは、その他の添加剤、例えば、酸化防止剤、ｐＨ調節剤、充填剤、増粘剤等を含んでいてもよい。
【００２０】
本発明のクロロプレンラテックスの製造法としては、例えば、カルボン酸のアルカリ金属塩の乳化剤の存在下でクロロプレン単量体又はクロロプレン単量体とこの単量体と共重合可能な単量体を重合する際に、である下記一般式（１）で表されるノニオン系乳化剤を添加するものである。
【００２１】
Ｒ−Ｏ（ＣＨ２ＣＸＨＯ）ｎＨ        （１）
（式中、Ｒは炭素数が９〜１１の整数で分岐を有さないアルキル基であり、かつｎはＨＬＢが１１〜２０となる整数、もしくは、Ｒは炭素数が１２〜１６の整数で分岐を有さないアルキル基であり、かつｎはＨＬＢが１４〜２０となる整数を、Ｘは水素又は炭素数１〜２のアルキル鎖を表す）
カルボン酸のアルカリ金属塩の乳化剤の使用量は、ラテックス１００重量部中に０．５〜３．０重量部になるようなものであればよく、一般式（１）で表されるノニオン系乳化剤の使用量は、ラテックス中におけるノニオン乳化剤量がラテックス１００重量部中に０．１〜０．５重量部になるようなものであればよい。例えば、単量体１００重量部に対してカルボン酸のアルカリ金属塩１．０〜１０．０重量部で重合を開始し、単量体１００重量部に対して一般式（１）で表されるノニオン系乳化剤０．１〜１．０重量部を重合開始時、重合中及び重合終了後に１回以上添加する方法や、更に重合中および／または重合終了後にカルボン酸のアルカリ金属塩を添加する方法などが挙げられる。
【００２２】
重合の方法としては特に制限のあるものではなく、例えば、クロロプレン単量体、又はクロロプレン単量体とこの単量体と共重合可能なその他の単量体をラジカル乳化重合すればよい。乳化重合は、上記の単量体、及び乳化剤を、重合開始剤、連鎖移動剤等と共に乳化し、所定温度にて行い、所定の転化率で重合停止剤を添加すれば良い。
【００２３】
重合開始剤としては、公知のフリーラジカル性物質、例えば、過硫酸カリウム、過硫酸アンモニウム等の過酸化物、過酸化水素、ターシャリーブチルヒドロパーオキサイド等の無機又は有機過酸化物等を用いることができる。また、これらは単独又は還元性物質、例えば、チオ硫酸塩、チオ亜硫酸塩、ハイドロサルファイト、有機アミン等との併用レドックス系で用いても良い。
【００２４】
連鎖移動剤としては、例えば、アルキルメルカプタン、ハロゲン炭化水素、アルキルキサントゲンジスルフィド、硫黄等の分子量調節剤等があげられ、これらのうち、臭気及び作業性の面からｎ−ドデシルメルカプタンが好ましく、その使用量はクロロプレン単量体１００重量部に対して０．０１〜０．２重量部が好ましい。
【００２５】
重合温度は特に限定するものではなく、０〜６０℃の範囲で行うことができ、好ましくは１０〜５０℃の範囲である。
【００２６】
重合終了時期は特に限定するものでないが、生産性、及び良好な接着物性を得るため、単量体の転化率が６０〜１００％まで重合を行うことが好ましい。
【００２７】
重合停止剤としては、通常用いられる停止剤であれば特に限定するものでなく、例えば、フェノチアジン、２，６−ｔ−ブチル−４−メチルフェノール、ヒドロキシルアミン等が使用できる。
【００２８】
また、ラテックスの安定性を更に良好にするため、重合中、及び重合終了後に上記の乳化剤を更に添加しても良い。
【００２９】
本発明のクロロプレンラテックスは、ｐＨを８．０〜１０．０に調節することで湿潤状態にて接着可能な接着剤として使用可能となる。
【００３０】
本発明の接着剤組成物は、前記クロロプレンラテックスを含み、そのｐＨが８．０〜１０．０であるが、それ以外に粘着付与樹脂や架橋剤を添加してもよい。
【００３１】
粘着付与樹脂としては特に限定するものではなく、例えば、フェノール系樹脂、テルペン系樹脂、ロジン誘導体樹脂、アクリル酸エステル、メタクリル酸エステル、石油系炭化水素等があげられ、例えば、重合ロジン、ロジン変性樹脂、ロジン変性フェノール樹脂、ロジンエステル、アルキルフェノール樹脂、テルペン樹脂、テルペンフェノール、水添ロジン、水添ロジンのペンタエリスリトールエステル、アクリル酸メチル、アクリル酸エチル、アクリル酸ブチル、アクリル酸２−エチルヘキシル、アクリル酸２ジメチルアミノエチル、石油樹脂、クマロン樹脂等をエマルション化したものなどを混合する。
【００３２】
架橋剤としては、クロロプレンラテックスに均一に混合できる化合物であれば用いることができ、例えば、エポキシ樹脂、ポリイソシアネート化合物等が使用できる。
【００３３】
クロロプレンラテックスを主成分とする接着剤の粘度は、各種増粘剤、例えば、ポリアルキレンオキサイド、ポリビニルアルコール、疎水化セルロース、会合型ノニオン界面活性剤等の水溶性ポリマー、及びカルボキシル基含有ポリマーから構成されるアルカリ可溶型の増粘剤、ヘクトライト等のシリケート化合物等の配合により所望の粘度に調整できる。また必要に応じて、老化防止剤、防腐剤、凍結防止剤、造膜助剤、可塑剤、クレー等の各種充填剤を適宜配合しても良い。
【発明の効果】
【００３４】
本発明のクロロプレンラテックスは、湿潤状態における接着強度を向上させて作業性を向上させ、さらには泡立ちを抑制し、保管中のｐＨ低下を最小限に抑えるものである。
【実施例】
【００３５】
以下、本発明を実施例によって具体的に説明するが、本発明はこれらの実施例のみに限定されるものではない。
【００３６】
ラテックスのｐＨ、保管安定性および接着物性は以下の方法で測定した。
【００３７】
＜ｐＨ＞
ｐＨメーター（（株）堀場製作所製）により、２３℃におけるラテックスのｐＨを測定した。
【００３８】
＜保管安定性＞
ｐＨ調節済みのラテックスを蓋付きガラス容器に保管して封をし、５０℃のギヤオーブン内部に静置保管して１か月後に再度ｐＨを測定した。
【００３９】
＜接着物性（湿潤状態での接着強度）＞
マグネットスターラーにてラテックスを攪拌し、粘着付与樹脂としてアクリルエマルション（アクロナールＹＳ５１１ａｐ、ＢＡＳＦジャパン製）をラテックス１００重量部に対して３０重量部混合し、ｐＨを確認しながらｐＨ調節剤を添加してｐＨを調節した。被着体はポリウレタンフォーム（密度４０ｋｇ／ｍ３）を各辺が５ｃｍの立方体状に加工したものを用いた。２つのフォームの一つの面（２５ｃｍ２）それぞれにスプレーガン（アネスト岩田株式会社製；Ｗ−１０１−１０１Ｇ）で６０−１００ｇ／ｍ２となるようにｐＨ調節済みラテックスを塗布し、塗布後すぐに貼り合せを行った。貼り合せは、２つのフォームの塗布面を重ねて手で５秒間押し付けるようにして行い、その直後に５００ｇの荷重をかけて接着状態を維持できるかどうかを確認し、更に１００ｇ刻みで接着が維持できる最大荷重を測定した。
【００４０】
＜泡立ち＞
減圧下における未反応単量体の除去及び濃縮時の泡立ち状況を目視した
○：泡立ちなし
×：泡立ちあり
実施例１
表１で示した割合のクロロプレン単量体、ｎ−ドデシルメルカプタン、ノニオン系乳化剤（ポリオキシエチレンアルキルエーテルＡ、炭素数１１、ＨＬＢ値１６．４：商品名エマルゲン１１１８Ｓ−７０、花王株式会社製、有効成分７０％）、ロジン酸カリウム（商品名：ロンヂスＫ−２５、荒川化学工業株式会社製）、ナフタレンスルホン酸ナトリウムとホルムアルデヒドの縮合物（商品名：デモールＮ、花王株式会社製）、水酸化ナトリウム、ハイドロサルファイトナトリウム、及び純水を攪拌機付き１０Ｌオートクレーブ中２０℃で重合を行い、クロロプレンラテックスを作製した。重合は窒素雰囲気下で０．３５重量％の過硫酸カリウム水溶液を連続的に滴下して行い、重合転化率が約９０％となった時点で重合停止剤として２，６−ターシャリーブチル−４−メチルフェノール０．０５重量部を添加し重合を停止した。その後、減圧下で未反応単量体の除去及び濃縮によりラテックスの固形分を５０％に調整しラテックスＡを得た。
【００４１】
【表１】
2016155943.tif 000002
ラテックスＡのｐＨをｐＨ調節剤であるホウ酸にて８．５に調節し、接着物性および保管安定性の評価を行った。結果を表２に示す。表２の結果より、接着物性は良好であり、保管によるラテックスの状態変化は無かった。
【００４２】
【表２】
2016155943.tif 000003
実施例２
使用する単量体をクロロプレン単量体と２，３−ジクロロ−１，３ブタジエン単量体とした以外は実施例１と同様にして、ラテックスＢを得て、接着物性および保管安定性の評価を行った。結果を表２に合わせて示す。表２の結果より、接着物性は良好であり、保管によるラテックスの状態変化は無かった。
【００４３】
実施例３
ラテックスＡについて使用するｐＨ調節剤をホウ酸からグリシンに変更し、ｐＨを９．０とした以外は実施例１と同様にして、接着物性および保管安定性の評価を行った。結果を表２に合わせて示す。表２の結果より、接着物性は良好であり、保管によるラテックスの状態変化は無かった。
【００４４】
実施例４
使用するノニオン系乳化剤の量を表１に示す量に変更した以外は実施例１と同様にして、ラテックスＣを得て、接着物性および保管安定性の評価を行った。結果を表２に合わせて示す。表２の結果より、接着物性は良好であり、保管によるラテックスの状態変化は無かった。
【００４５】
実施例５
使用するノニオン系乳化剤の量を表１に示す量に変更した以外は実施例１と同様にして、ラテックスＤを得て、接着物性および保管安定性の評価を行った。結果を表２に合わせて示す。表２の結果より、接着物性は良好であり、保管によるラテックスの状態変化は無かった。
【００４６】
実施例６
使用するノニオン系乳化剤を炭素数１１、ＨＬＢ値１３．５のポリオキシエチレンアルキルエーテルＢ（エマルゲン１１０８、花王株式会社製）に変更した以外は実施例１と同様にして、ラテックスＥを得て、接着物性および保管安定性の評価を行った。結果を表２に合わせて示す。表２の結果より、接着物性は良好であり、保管によるラテックスの状態変化は無かった。
【００４７】
実施例７
使用するノニオン系乳化剤を炭素数１３、ＨＬＢ値１６．３のポリオキシエチレントリデシルエーテル（ノイゲンＴＤＳ−２００Ｄ、第一工業製薬株式会社製）に変更した以外は実施例１と同様にして、ラテックスＦを得て、接着物性および保管安定性の評価を行った。結果を表２に合わせて示す。表２の結果より、接着物性は良好であり、保管によるラテックスの状態変化は無かった。
【００４８】
実施例８
使用するノニオン系乳化剤を炭素数１３、ＨＬＢ値１４．３のポリオキシアルキレントリデシルエーテル（ノイゲンＴＤＸ−１２０Ｄ、第一工業製薬株式会社製）に変更した以外は実施例１と同様にして、ラテックスＧを得て、接着物性および保管安定性の評価を行った。結果を表２に合わせて示す。表２の結果より、接着物性は良好であり、保管によるラテックスの状態変化は無かった。
【００４９】
実施例９
使用するノニオン乳化剤を炭素数１２、ＨＬＢ値１６．９のポリオキシエチレンラウリルエーテルＡ（エマルゲン１２３Ｐ、花王株式会社製）に変更した以外は実施例１と同様にして、ラテックスＨを得て、接着物性および保管安定性の評価を行った。結果を表２に合わせて示す。表２の結果より、接着物性は良好であり、保管によるラテックスの状態変化は無かった。
【００５０】
実施例１０
使用するノニオン乳化剤を炭素数１１、ＨＬＢ値１７．９のポリオキシエチレンアルキルエーテルＣ（エマルゲン１１３５Ｓ−７０、花王株式会社製）に変更した以外は実施例１と同様にして、ラテックスＩを得て、接着物性および保管安定性の評価を行った。結果を表２に合わせて示す。表２の結果より、接着物性は良好であり、保管によるラテックスの状態変化は無かった。
【００５１】
実施例１１
ノニオン乳化剤を使用しない点以外は実施例１と同様にして、ラテックスａを得て、その後ノニオン乳化剤（ポリオキシエチレンアルキルエーテルＡ）を添加してから接着物性および保管安定性の評価を行った。結果を表２に合わせて示す。表２の結果より、接着物性は良好であり、保管によるラテックスの状態変化は無かった。
【００５２】
実施例１２
実施例５と同様にして、ラテックスＤを得て、その後ノニオン乳化剤（ポリオキシエチレンアルキルエーテルＡ）を添加してから接着物性および保管安定性の評価を行った。結果を表２に合わせて示す。表２の結果より、接着物性は良好であり、保管によるラテックスの状態変化は無かった。
【００５３】
比較例１
ラテックスａについて、接着物性および保管安定性の評価を行った。結果を表３に示す。表３の結果より、接着物性は劣り、保管によりラテックスｐＨが低下した。
【００５４】
【表３】
2016155943.tif 000004
比較例２
使用するノニオン乳化剤の量を表１に示す量に変更した以外は実施例１と同様にして、ラテックスｂを得て、接着物性および保管安定性の評価を行った。結果を表３に示す。表３の結果より、接着物性が劣った。
【００５５】
比較例３
使用するノニオン乳化剤を炭素数１２、ＨＬＢ値１３．６のポリオキシエチレンラウリルエーテルＢ（エマルゲン１０９Ｐ、花王株式会社製）に変更した以外は実施例１と同様にして、ラテックスｃを得て、接着物性および保管安定性の評価を行った。結果を表３に合わせて示す。表３の結果より、接着物性が劣り、保管によりラテックスのｐＨが低下した。
【００５６】
比較例４
使用するノニオン乳化剤を炭素数２２、ＨＬＢ値１４．５のポリオキシエチレンジスチレン化フェニルエーテル（エマルゲンＡ−９０、花王株式会社製）に変更した以外は実施例１と同様にして、ラテックスｄを得て、接着物性および保管安定性の評価を行った。結果を表３に合わせて示す。表３の結果より、接着物性が劣った。
【００５７】
比較例５
使用するノニオン乳化剤を炭素数１８、ＨＬＢ値１３．９のポリオキシエチレンステアリルエーテル（エマルゲン３２０Ｐ、花王株式会社製）に変更した以外は実施例１と同様にして、ラテックスｅを得て、接着物性および保管安定性の評価を行った。結果を表３に合わせて示す。表３の結果より、接着物性が劣った。
【００５８】
比較例６
使用するノニオン乳化剤を炭素数１０で分岐を有し、ＨＬＢ値１３．２のポリオキシエチレンイソデシルエーテル（ノイゲンＸＬ−７０、第一工業製薬（株））に変更した以外は実施例１と同様にして、ラテックスｆを得て、接着物性および保管安定性の評価を行った。結果を表３に合わせて示す。表３の結果より、保管によりラテックスｐＨが低下した。
【００５９】
比較例７
使用するロジン酸カリウムの量を変更した以外は実施例１と同様にして、ラテックスｇを得たが、泡立ちが大きかった。
【００６０】
比較例８
ラテックスｇにシリコーン系の消泡剤（ノプコ８０３４、サンノプコ（株））を添加しラテックスｈを得て、接着物性および保管安定性の評価を行った。結果を表３に合わせて示す。表３の結果より、接着物性が劣った。
【産業上の利用可能性】
【００６１】
本発明のクロロプレンラテックスは、接着剤の用途に使用され、ゴム製品分野で広範に使用される。